(57)【要約】【課題】  環境に優しい絹材料を乗用車用タイヤ等の大きな負荷がかかる用途にも使用可能にするゴム補強用繊維コード及び製造方法を提供する。【解決手段】  ゴム補強用繊維コードは、総繊度１５００〜９０００ｄｔｅｘの絹フィブロイン繊維からなるマルチフィラメント撚りコードに、レゾルシン・ホルマリン・ラテックスからなる接着剤が繊維重量に対して４．０％以上、８．０％以下の付着量となるよう被覆され、初期引張り強度が３．５ｃＮ／ｄｔｅｘ以上で、耐熱強度保持率が８０％以上、吸湿後強度保持率が８５％以上であることを特徴とする。乗用車用空気入りラジアルタイヤのベルト補強層及び／又はカーカス層に使用することができる。【選択図】      なし【特許請求の範囲】
【請求項１】
総繊度１５００〜９０００ｄｔｅｘの絹フィブロイン繊維からなるマルチフィラメント撚りコードに、レゾルシン・ホルマリン・ゴムラテックスの混合物からなる接着剤が被覆され、その接着剤の付着量が繊維重量に対して４．０％以上、８．０％以下であり、その被覆撚りコードの初期引張り強度が３．５ｃＮ／ｄｔｅｘ以上で、耐熱強度保持率が８０％以上、吸湿後強度保持率が８５％以上であるゴム補強用繊維コード。
【請求項２】
前記被覆撚りコードの引張り弾性率が４０ｃＮ／ｄｔｅｘ以上である請求項１に記載のゴム補強用繊維コード。
【請求項３】
前記接着剤のホルマリン／レゾルシンのモル比が２．０〜３．５の範囲にある請求項１または２に記載のゴム補強用繊維コード
【請求項４】
前記接着剤のレゾルシン・ホルマリン／ゴムラテックスの固形分重量比が０．２０〜０．３５の範囲にある請求項１〜３のいずれかに記載のゴム補強用繊維コード
【請求項５】
前記絹フィブロイン繊維が、アミノ酸成分として含むアラニンとグリシンの合計量が６０％以上である請求項１〜４のいずれかに記載のゴム補強用繊維コード。
【請求項６】
前記絹フィブロイン繊維が、アミノ酸成分として含むアスパラギン酸とアルギニンとの合計量が５％以下である請求項５に記載のゴム補強用繊維コード。
【請求項７】
前記接着剤にイソシアネート誘導体を配合した請求項１〜６のいずれかに記載のゴム補強用繊維コード。
【請求項８】
前記イソシアネート誘導体の配合量が、レゾルシン・ホルマリン・ラテックスの固形分１００重量部に対して５〜５０重量部である請求項７に記載のゴム補強用繊維コード。
【請求項９】
総繊度１５００〜９０００ｄｔｅｘの絹フィブロイン繊維からなるマルチフィラメント撚り糸に、レゾルシン・ホルマリン・ラテックス混合液を塗布し、これを温度９０〜１３０℃で乾燥した後、温度１４０〜２００℃で熱処理することを特徴とする請求項１〜８のいずれかに記載のゴム補強用繊維コードの製造方法。
【請求項１０】
左右のビード部間にカーカス層を配置し、該カーカス層の外周側にベルト層を配置し、該ベルト層の外周側、 内周側及び層間の少なくとも１箇所に補強コードをタイヤ周方向に巻回して形成したベルト補強層を配置した空気入りラジアルタイヤにおいて、前記ベルト補強層の補強コードとして請求項１〜８のいずれかに記載のゴム補強用繊維コードを使用した乗用車用空気入りラジアルタイヤ。
【請求項１１】
左右のビード部間にカーカス層を配置した空気入りラジアルタイヤにおいて、前記カーカス層の補強コードとして請求項１〜８のいずれかに記載のゴム補強用繊維コードを使用した乗用車用空気入りラジアルタイヤ。
【発明の詳細な説明】
【技術分野】
【０００１】
本発明はゴム補強用繊維コードとその製造方法及びそれを用いた乗用車用空気入りラジアルタイヤに関し、さらに詳しくは、絹フィブロイン繊維を自動車用タイヤ等の補強にも使用可能にしたゴム補強用繊維コードとその製造方法及びそれを用いた乗用車用空気入りラジアルタイヤに関する。
【背景技術】
【０００２】
空気入りタイヤ等のゴム製品の補強用繊維コードには、石油資源を基にしたナイロン、ポリエステルなどの合成繊維が広く使用されている。しかし、合成繊維は、廃棄時に土中に埋めても腐ることがなく、環境汚染物として残存する。また、焼却処分した場合は、有害ガスを発生するため、同じく環境汚染を招く原因になる。そのため、環境保護対策として、ゴム補強用繊維コードにも脱石油資源の材料を使用することが望まれている。
【０００３】
従来、ゴム補強用繊維コードにおいて脱石油資源の材料としては、木材を原料にするレーヨン繊維が古くから知られており、現在でも一部の乗用車用空気入りタイヤのカーカス層として用いられている。しかし、レーヨン繊維は、製造過程で二硫化炭素などの有毒物質を使用するため、この二硫化炭素が環境汚染を招かないように製造過程で厳格な管理をすることが必要とされ、また、原料調達のため森林を伐採するため、地球環境を破壊するという問題があるため、特に乗用車用空気入りラジアルタイヤのカーカスの用途にはポリエステル繊維化が進んでいる。
【０００４】
このようなレーヨン繊維に対して生物資源である絹は、土中に埋めればバクテリアに浸食されて消滅するため、環境破壊の問題をもっていないことで注目される。しかし、過去において、絹糸をゴム補強用繊維コードに利用する例  は、自転車用タイヤには見られるが（非特許文献１、特許文献１など）、自転車に比べて非常に大きな負荷を受ける自動車用タイヤに利用した例は見ることができない。
【０００５】
このように条件が厳しい自動車用タイヤの補強繊維コードに絹を利用する例がない理由として、絹糸のゴムに対する接着性が十分でなかったことが考えられる。例えば、特許文献１には、絹繊維をゴムと接着する方法として、天然ゴム系接着剤やクロロプレン系接着剤を用いることが開示されているが、これらの接着剤では、使用条件が厳しい自動車用タイヤの補強繊維コードとしての十分なゴムとの接着性が確保出来ないだけでなく、有機溶剤を使用した接着剤であるために、環境にも好ましくない。また、絹特有の性質として、絹フィブロインはタンパク質であるために、熱的安定性に劣り耐熱強度が低いという問題が上げられる。また、絹はその表面を水溶性タンパク質であるセリシンで覆わており、そのセリシンは工業的に利用される精錬では完全に除去するのが難しい。この残存セリシンが接着低下の要因と推定される。また、水溶性のセリシンが残存することで吸湿を促進し易くし、吸湿による強度低下を招き易いことが挙げられる。これらの問題が、自動車用タイヤなど大負荷が作用し発熱を伴う、ゴム製品の補強繊維コードとして利用されなかった理由であると推定される。
【非特許文献１】Henry C. Pearson "Pneumatic Tire",１９２２年，ｐ. １７２
【特許文献１】特開平１１−３０１２０８号公報、段落００２５
【発明の開示】
【発明が解決しようとする課題】
【０００６】
本発明の目的は、環境に優しい絹糸を大負荷がかかる自動車用タイヤ等の用途にも使用可能にしたゴム補強用繊維コード及びその製造方法を提供することにある。
【０００７】
本発明の他の目的は、上記ゴム補強用繊維コードを使用して、優れた高速耐久性やロードノイズ低減効果を可能にする乗用車用空気入りラジアルタイヤを提供することにある。本発明の更に他の目的は、上記ゴム補強用繊維コードを使用して、優れた操縦安定性や乗り心地性の向上を可能にする乗用車用空気入りラジアルタイヤを提供することにある。
【課題を解決するための手段】
【０００８】
上記目的を達成する本発明のゴム補強用繊維コードは、総繊度１５００〜９０００ｄｔｅｘの絹フィブロイン繊維からなるマルチフィラメント撚りコードに、レゾルシン・ホルマリン・ゴムラテックスの混合物からなる接着剤が被覆され、その接着剤の付着量が繊維重量に対して４．０％以上、８．０％以下であり、その被覆撚りコードの初期引張り強度が３．５ｃＮ／ｄｔｅｘ以上で、耐熱強度保持率が８０％以上、吸湿後強度保持率が８５％以上であることを特徴とするものである。
【０００９】
かかるゴム補強用繊維コードの製造方法は、総繊度１５００〜９０００ｄｔｅｘの絹フィブロイン繊維からなるマルチフィラメント撚りコードに、レゾルシン・ホルマリン・ゴムラテックスの混合液からなる接着剤を塗布し、その接着剤固形分の付着量が、繊維重量に対して４．０％以上、８．０％以下となるように被覆され、これを温度９０〜１３０℃で乾燥した後、温度１４０〜２００℃で熱処理することを特徴とする。
【００１０】
また、他の目的を達成する本発明の乗用車用空気入りラジアルタイヤは、左右のビード部間にカーカス層を配置し、該カーカス層の外周側にベルト層を配置し、該ベルト層の外周側、 内周側及び層間の少なくとも１箇所に補強コードをタイヤ周方向に巻回して形成したベルト補強層を配置した空気入りラジアルタイヤにおいて、前記ベルト補強層の補強コードとして請求項１〜７のいずれかに記載のゴム補強用繊維コードを使用したことを特徴とするものである。
【００１１】
さらに他の目的を達成する本発明の乗用車用空気入りラジアルタイヤは、左右のビード部間にカーカス層を配置した空気入りラジアルタイヤにおいて、前記カーカス層の補強コードとして上記構成からなるゴム補強用繊維コードを使用したことを特徴とするものである。
【発明の効果】
【００１２】
本発明のゴム補強用繊維コードは、絹フィブロイン繊維を素材としているので、環境に優しく、かつその撚りコードに、レゾルシン・ホルマリン・ゴムラテックス接着剤を繊維重量に対して固形分が４．０％以上、８．０％以下の付着量となるように被覆したことにより、ゴムに対する接着性を向上すると共に、絹糸表層のセリシンをレゾルシン・ホルマリン・ゴムラテックス接着剤中のホルマリンで効率よく架橋させ、かつ該絹フィブロイン繊維の熱安定性を向上することができる。したがって、総繊度１５００〜９０００ｄｔｅｘで初期引張り強度が３．５ｃＮ／ｄｔｅｘ以上で、耐熱強度保持率が８０％以上、吸湿後強度保持率が８５％以上を達成し、自動車用タイヤ等の大負荷が加わり発熱を伴うゴム製品の用途に対しても補強材として有効に使用することができる。
【００１３】
また、本発明のゴム補強用繊維コードの製造方法によれば、レゾルシン・ホルマリン・ゴムラテックス混合液を所定の付着量となるように塗布後、乾燥を温度９０〜１３０℃で実施し、さらに温度１４０〜２００℃で熱処理することで、上記特性を有するゴム補強用繊維コードを得ることができる。
【００１４】
本発明の乗用車用空気入りラジアルタイヤは、上記特性を有するゴム補強用繊維コードをベルト補強層に使用することにより、従来のナイロン繊維コード並みの高速耐久性を確保しながら、一層優れたロードノイズの低減効果を得ることができる。
【００１５】
また、本発明の他の乗用車用空気入りラジアルタイヤは、上記特性を有するゴム補強用繊維コードをカーカス層に使用することにより、従来のポリエステル繊維コード並みの良好な操縦安定性と乗り心地を得ることができる。
【発明を実施するための最良の形態】
【００１６】
本発明において絹フィブロイン繊維とは、種類の異なる多数のアミノ酸成分を鎖状に連結した化学構造を有するポリペプチド繊維をいい、好ましくは、アミノ酸成分としてアラニンとグリシンとを合計６０％以上含有するポリペプチド繊維である。かかる要件を満たす絹フィブロイン繊維として、家蚕や野蚕から得られる絹糸のほか、蛛形類（クモ類）から得られる絹様糸、また、これら家蚕・野蚕・蛛形類などの遺伝子に基づく遺伝子組換え技術から製造される絹様糸などを例示することができる。
【００１７】
上記例示の絹フィブロイン繊維のうち、蛛形類から得られる絹様糸には、クモが空中にぶら下がって浮遊する際に尻から吐出する牽引糸、吐き出した糸で捕獲ネットをはる際に放射状に張設する糸、その放射状に張設した糸の間を放射中心の周りに多段に多角状にはっていく糸などがあるが、特に空中にぶら下がるときの牽引糸は強度や弾性率が高いため、利用するのに好ましい対象である。また、遺伝子組換え技術による絹様糸としては、蜘蛛の糸を作る遺伝子を山羊に組み込むことで、その山羊から搾乳した乳液から絹フィブロインタンパクを採取し、そのタンパクを用いて湿式紡糸により絹様糸を得たという報告がある。
【００１８】
化１の化学式は、絹フィブロインの化学構造の一例を示し、多種類のアミノ酸成分が鎖状に連結した構成になっている。化２の化学式（Ａ）〜（Ｄ）は、アミノ酸成分の代表例であり、（Ａ）がアラニン、（Ｂ）がグリシン、（Ｃ）がアスパラギン酸、（Ｄ）がアルギニンである。化２に示すものの他に、絹フィブロイン繊維を構成するアミノ酸成分として、イソロイシン、グルタミン酸、システィン、セリン、チロシン、トリプトファン、トレオニン、バリン、ヒスチジン、フェニルアラニン、プロリン、メチオニン、リシン、ロイシンなどを挙げることができる。
【００１９】
【化１】
2006283195.tif 000002
【００２０】
【化２】
2006283195.tif 000003
【００２１】
本発明のゴム補強用繊維コードに使用する絹フィブロイン繊維は、アミノ酸成分のアラニンとグリシンとを合計６０％以上含有するものが好ましい。このようにアラニンとグリシンを多量に含有することにより、高い強度や弾性率を具備することができる。更に好ましくは、アスパラギン酸とアルギニンとの含有量が少ない絹フィブロイン繊維が好ましく、特にアスパラギン酸とアルギニンの合計含有量が５％以下であるものがよい。
【００２２】
アスパラギン酸とアルギニンの合計含有量が５％を超える絹フィブロイン繊維は、立体構造の乱れから弾性率が低くなる傾向があるので、空気入りラジアルタイヤのベルト補強層にする場合は、高速耐久性は低めになり、またロードノイズの低減効果も低めになる。また、カーカス層に使用した場合は、操縦安定性の向上効果が低めになる。
【００２３】
このようにアスパラギン酸とアルギニンの合計含有量が５％以下になる絹フィブロイン繊維の代表例としては、家蚕（合計含有量２．６％）から得られる絹糸がある。また、野蚕のうちのアナフェ（合計含有量０．９％）から得られる絹糸が該当する。野蚕に属する他のテンサン、サクサン、エリサンでは、それぞれアスパラギン酸とアルギニンの合計含有量が１２．７％、１３．９％、８．３％であり、家蚕やアナフェの絹糸に比べて弾性率が低くなる。
【００２４】
本発明において、絹フィブロイン繊維におけるアミノ酸成分の合計含有量とは、以下の測定法により求められるものをいう。
【００２５】
絹フィブロイン繊維試料に無水炭酸ナトリウム０．５％水溶液を試料量の５０倍量を加え、８５〜９０℃に加温し攪拌しながら２０分間精錬を行う。精錬後に蒸留水で洗浄を充分に繰り返す。このようにして繊維表面に付着しているセリシン成分を除去した後、秤量する。この操作を繰り返し減量がなくなりセリシンが完全に除去された絹フィブロインにつきアミノ酸組成分析を行う。絹フィブロインは、所定量を過剰の６規定塩酸を加え、溶存酸素を除いたのち密封し、１１０℃で２４時間処理し、加水分解を行う。加水分解後に塩酸分を温浴上で追い出し蒸発乾固させ、この加水分解物をクエン酸塩緩衝液で溶解しイオン交換クロマトグラフによりアミノ酸の定量分析を行う。定量分析から得られたアミノ酸組成は、絹フィブロイン１００ｇ中のアミノ酸重量％として表示した。
【００２６】
本発明のゴム補強用繊維コードには、絹フィブロイン繊維がマルチフィラメントの撚りコードとして使用される。総繊度が１５００〜９０００ｄｔｅｘ、好ましくは１７００〜８０００ｄｔｅｘの範囲のものが使用され、また接着剤処理を終了した時点で初期引張り強度が３．５ｃＮ／ｄｔｅｘ以上、好ましくは３．８ｃＮ／ｄｔｅｘ以上になるものが選択される。また、好ましくは、接着剤処理を終了した時点で引張り弾性率が４０ｃＮ／ｄｔｅｘ以上、より好ましくは５５ｃＮ／ｄｔｅｘ以上のものが使用され、伸度として、同じく接着剤処理を終了した時点で、１０％以上であるものが好ましく使用される。
【００２７】
ここで、初期引張り強度とは、接着剤処理を終了した時点での強度をいい、その後の高湿環境下の履歴及び／又は高熱環境下の履歴を経ていない条件下の強度をいう。また、引張り強度及び引張り弾性率は、 以後単に「 強度」 及び「弾性率」と呼ぶ場合がある。
【００２８】
ゴム補強用繊維コードとして総繊度が１５００ｄｔｅｘよりも小さく、かつ初期強度が３．５ｃＮ／ｄｔｅｘ未満であると、自動車用タイヤ規模の大きな負荷を受けるゴム製品用途の補強コードとしては、補強作用が不十分になる。また、乗用車用空気入りラジアルタイヤの補強コードに使用した場合は、満足すべき高速耐久性や操縦安定性が難しくなる。一方、総繊度が９０００ｄｔｅｘよりも大きいと、コードに曲げが加えられた場合には、コード表面歪が増大しゴム製品の耐久性が低下しやすくなるという問題がある。さらにコードが太くなるほどゴムと接着する表面積が低下し、接着力も低下する等の問題があるので好ましくない。
【００２９】
ゴム補強用繊維コードの初期強度は、高ければ高いほど好ましいため、特に上限はない。しかし、自然界の生物資源から得られる絹フィブロイン繊維で可能な上限としては、原繊維の強度としては５．０ｃＮ／ｄｔｅｘ程度である。また、弾性率も同様に上限はなく、高ければ高いほど好ましいが、自然界の生物資源から得られる上限は、原繊維として１００ｃＮ／ｄｔｅｘ程度である。しかし、遺伝子組換え技術により製造される絹フィブロイン繊維の場合は、今後の研究により、自然界から得られるものよりも大きな強度や弾性率が得られる可能性がある。
【００３０】
撚りコードの撚り構造としては、特に限定されるものではなく、好ましくは双撚り構造であるが、片撚り構造であってもよい。また、コードの撚り数は、特に限定されるものではないが、下記（１）式で表される上撚り係数Ｋが５００〜３５００の範囲がゴム補強用途には好ましく用いられる。乗用車用空気入りラジアルタイヤのベルト補強コードでは、上撚り係数Ｋが６５０〜１５００の範囲が、またカーカス補強コードでは上撚り係数Ｋが１５００〜３０００の範囲がより好ましい。
Ｋ＝Ｔ√Ｄ                                    ・・・（１）
だだし、Ｔ：上撚り数（回／１０ｃｍ）
Ｄ：コードの総繊度（ｄｔｅｘ）
【００３１】
さらに、双撚りの場合には、上撚り数と下撚り数の比は０．７〜１．３０の範囲が一般に用いられる。
【００３２】
本発明のゴム補強用繊維コードは、その表面がレゾルシン・ホルマリン・ゴムラテックス（以下、「ＲＦＬ」と略称する。）の混合物からなる接着剤により、その固形分が繊維重量に対して４．０％以上、８．０％以下の付着量になるように被覆される。このような付着量のＲＦＬ接着剤で被覆されることにより、ゴムに対して高い接着性を確保すると共に、絹フィブロイン繊維に特有の弱点とされる高湿度下や高温度下における経時的な強度低下を抑制するようにする。
【００３３】
ＲＦＬ接着剤を構成するレゾルシン、ホルマリン、ゴムラテックスの種類はそれぞれ特に限定されないが、ＲＦＬ接着剤の繊維コードに対する付着量が、繊維重量に対して４．０％未満である場合には、ゴムに対して高い接着性を確保することが困難になるばかりでなく、接着剤層のバリア効果が低下するため、熱酸化を受ける環境下でのコードの強度保持率の低下が大きくなる。さらに、吸湿によるコードの強度低下も大きくなる。
【００３４】
一方、ＲＦＬ接着剤の付着量が、繊維重量に対して８．０％を超えると、接着剤の乾燥は表面から進行するため、付着量が多すぎることにより内部に水分が残り、その後の熱処理で残存水分が蒸発するプロセスで、接着剤層に気泡が発生して接着剤層が脆くなり、接着剤層に接着破壊が起こって接着力が低下するという問題が生じる。また、接着層に気泡が多くなるため酸素や水分の拡散かえって容易になり、接着層のバリア効果が低下してコードの耐熱性低下や吸湿による強度低下を招くようになる。また、ＲＦＬ接着剤の付着量が多いと、コードが硬くなるため強度が低くなり、特に絹のような未処理繊維の強度があまり高くない繊維にとって、ゴム補強用の機能を十分に発揮できなくなる。
【００３５】
本発明において、 より好ましい繊維コードに対するＲＦＬ接着剤の付着量は、繊維重量に対して４．５〜７．５％の範囲である。
【００３６】
ＲＦＬ接着剤の繊維表面への付着量の制御方法は、接着剤の濃度や接着剤にコードを浸漬した後の絞り圧やバキューム圧によって制御が可能である。しかし、より好ましくは、接着剤の濃度により制御するのが最も容易である。
【００３７】
本発明に使用するＲＦＬ接着剤としては、ホルマリン／レゾルシンのモル比（以下「Ｆ／Ｒモル比」と略称する。）が２．０〜３．５の範囲のものを使用することが好ましい。
【００３８】
ＲＦＬ接着剤のＦ／Ｒモル比が２．０よりも小さいと、絹フィブロイン繊維の表層のセリシンをホルマリンにより架橋することが不十分になり、セリシンの吸湿性を抑制することが難しくなるため、吸湿による強度低下の抑制効果が低減するが。また、ゴムに対する初期接着力の低下だけでなく耐水接着力も低下し、特に乗用車用空気入りタイヤのように高い耐久性が要求される製品では、その機能を満足させることが困難となる。また、Ｆ／Ｒモル比が３．５よりも大きいと、コードが硬くなりすぎて初期強度が低下するだけでなく、耐熱強度保持率や接着力も低下する。
【００３９】
本発明で用いるＲＦＬ接着剤としては、更にレゾルシン・ホリマリン固形分重量／ゴムラテックス固形分重量の比（以下、 単に「ＲＦ／Ｌ固形分重量比」と略称する。）を、０．２０〜０．３５の範囲に設定したものが好ましい。
【００４０】
ＲＦＬ接着剤のＲＦ／Ｌ固形分重量比が０．２０よりも小さいと、絹フィブロイン繊維表層を覆うＲＦＬ接着剤層のレゾルシン・ホルマリン樹脂分が少なくなるため、絹フィブロイン繊維の耐熱強度保持率が低下し易くなる。また、熱処理により架橋された樹脂分が少なくなることから耐水接着性の低下を招き、特に乗用車用空気入りタイヤのように耐久性を要求される製品では、その機能を満足させることが困難となる。
【００４１】
また、ＲＦ／Ｌ固形分重量比が０．３５よりも大きいと、コードが硬くなりすぎることによって初期強度が低下するだけでなく、接着剤中のゴム分が減少する結果、繊維コードを埋設するゴムとの共架橋性が低くなり、接着力が低下する。
【００４２】
ＲＦＬ接着剤に用いられるゴムラテックスとしては、ビニルピリジン・スチレン・ブタジエンターポリマーゴムラテックス、スチレン・ブタジエンコポリマーゴムラテックス、天然ゴムラテックス、ＮＢＲゴムラテックス、クロロプレンラテックスなどを例示することができるが、いずれを使用するかは被着ゴムによって適宜選択すればよい。
【００４３】
本発明において使用する絹フィブロイン繊維の総繊度は、繊維コードを正確に１０ｍ採取し、１０５℃で２時間以上乾燥し、デシケーター中で室温まで冷却後直ちにその繊維重量を測定し、１０００ｍ換算の重量を算出した値を総繊度としてｄｔｅｘで表す。すなわち、絶乾繊度で示している。
【００４４】
ＲＦＬ接着剤の繊維コードへの付着量は、一定長さの未処理繊維の絶乾重量（Ｗ0）を予め測定しておき、さらにＲＦＬ混合液の接着剤へ浸漬、乾燥、熱処理後に、予め重量を測定したコード部分を採取して、その絶乾重量（Ｗ1）を測定し、この絶乾重量（Ｗ1）と上記未処理繊維の絶乾重量（Ｗ0）とから、下記（２）式から算出した値である。
付着量＝（Ｗ1−Ｗ0）／Ｗ0×１００（％）      ・・・（２）
【００４５】
また、初期強度は、２０℃の雰囲気下で、ＲＦＬ接着剤処理済みコードを乾燥剤の入ったデシケーター中で２４時間真空乾燥し、実質的に水分を吸湿していない状態にして直ちに測定した引張り強度（Ｓｏ）のことである。
【００４６】
耐熱強度保持率は、ＲＦＬ接着剤で処理したコードを１８０℃の空気オーブン中で５時間熱処理した後に、乾燥剤の入ったデシケーターで２０℃まで冷却し、直ちに引張り強度（Ｓａ）を測定し、この強度（Ｓａ）と初期強度（Ｓｏ）とから下記の (３) 式により求めた値である。
耐熱強度保持率（％）＝（Ｓa ／Ｓｏ）×１００    ・・・（３）
【００４７】
また、吸湿後引張強度保持率は、上記の真空乾燥した処理コードを温度２０℃、湿度６０％の雰囲気下に２４時間放置した後に、引張り強度（Ｓｂ）を測定し、この引張り強度（Ｓｂ）と上記初期強度（Ｓｏ）とから下記の (４) 式により求めた値である。
吸湿後強度保持率（％）＝（Ｓｂ／Ｓｏ）×１００  ・・・（４）
【００４８】
弾性率は，引張り強度の測定から得られた応力−歪曲線をもとに、０．５ｃＮ／ｄｔｅｘ負荷時の歪と１．０ｃＮ／ｄｔｅｘ負荷時の歪を用い、その２点間の応力−歪の傾きから算出した。
【００４９】
本発明に使用するＲＦＬ接着剤には、さらに好ましくはイソシアネート誘導体を配合するとよい。イソシアネート誘導体を配合することにより、ゴム補強用繊維コードの耐水接着性を更に向上することができる。このイソシアネート誘導体の配合量としては、レゾルシン・ホルマリン・ラテックスの固形分１００重量部に対して５〜５０重量部にするとよい。
【００５０】
ＲＦＬ接着剤に対するイソシアネート誘導体の配合量が５重量部よりも少ないと、耐水接着性の向上効果は殆ど得られない。また、５０重量部よりも多い配合にしても、耐水接着性の向上効果はほぼ飽和し、その過剰分のイソシアネート誘導体が無駄になる。また多すぎるとコードの初期強度が低下してくる。より好ましくは１０〜３０重量部である。
【００５１】
このように使用されるイソシアネート誘導体としては、メチルジイソシアネート（ＭＤＩ）又はトリレンジイソシアネート（ＴＤＩ）をフェノール、ε‐カプロラクタム、ケトオキシム等によりブロックしたブロックドイソシアネートとか、熱反応型ポリウレタンなどを例示することができる。
【００５２】
上述した本発明のゴム補強用繊維コードは、以下に説明するような方法で製造することが好ましい。
【００５３】
まず、絹フィブロイン繊維として、総繊度が１５００〜９０００ｄｔｅｘのマルチフィラメント糸を用意する。好ましく、強度が３．５ｃＮ／ｄｔｅｘ以上、かつ弾性率が３０ｃＮ／ｄｔｅｘ以上の特性を有するマルチフィラメント糸を用意する。この絹フィブロイン繊維マルチフィラメントを撚りコードに加工した後、レゾルシン・ホルマリン・ゴムラテックスの混合液からなる接着剤を塗布し、その接着剤固形分の付着量が、繊維重量に対して４．０％以上、８．０％以下となるように被覆され、これを温度９０〜１３０℃で乾燥した後、温度１４０〜２００℃で熱処理することである。
【００５４】
さらに好ましくは、上記レゾルシン・ホルマリン・ゴムラテックスの混合液からなる接着剤は、Ｆ／Ｒモル比が２．０〜３．５であり、レゾルシン・ホリマリンの固形分重量部ＲＦとゴムラテックス固形分重量部Ｌとの固形分重量比ＲＦ／Ｌが０．２０〜０．３５の範囲に設定されたＲＦＬ混合液を使用し、その付着量が繊維重量に対して４．０％以上、８．０％以下となるように塗布し、これを温度９０〜１３０℃の範囲で１〜３分間乾燥処理した後、さらに１４０〜２００℃の温度で１〜２分間、好ましくは１５０〜１８０℃の範囲で１〜２分間熱処理するようにするとよい。
【００５５】
ＲＦＬ混合液を塗布乾燥後に行う熱処理時における温度を１４０℃以上にすることにより、ゴム補強用繊維コードのゴムに対する接着性を確保することができる。しかし、熱処理温度が２００℃を超えると、強度低下が起こるだけでなく、耐熱強度保持率も低下し、ゴム補強用途には適さない。
【００５６】
また、乾燥処理温度が９０℃よりも低いと乾燥が不十分となり、その後、熱処理によっても接着力が不十分となる。また、１３０℃よりも高いとＲＦＬが発泡し接着力が低下するという問題がある。
【００５７】
乾燥処理時と熱処理時にコードに与える張力としては、乾燥処理では０．１５〜０．４０ｃＮ／ｄｔｅｘにし、熱処理では０．２０〜０．６０ｃＮ／ｄｔｅｘの範囲にすることが好ましい。さらに好ましくは、熱処理時の張力を乾燥処理時の張力よりも高く設定するのがよい。乾燥処理時の張力が０．１５ｃＮ／ｄｔｅｘよりも低いと、自動車用タイヤ規模のゴム製品の補強用に使用するコードとしては弾性率が不足する。また、０．４０ｃＮ／ｄｔｅｘよりも高いと、伸度の大幅な低下を招き、かつ接着性が低下する。
【００５８】
また、熱処理時の張力は、０．２０ｃＮ／ｄｔｅｘよりも低いと、処理後の弾性率の低下を招く。また０．６０ｃＮ／ｄｔｅｘよりも高いと、伸度や接着の低下を招くという問題がある。
【００５９】
前述したように、ＲＦＬ混合液には更にイソシアネート誘導体を配合するとよい。イソシアネート誘導体を配合することにより補強コードのゴムに対する耐水接着性を向上することができる。
【００６０】
本発明のゴム補強用繊維コードは、ゴム製品一般に使用できるが、特に乗用車用空気入りラジアルタイヤの補強コードとして有効であり、効果を一層顕著にすることができる。特に乗用車用空気入りラジアルタイヤでは、ベルト層の外周、 内周或いは層間に配置するベルト補強層の補強コード及び／又はカーカス層のカーカスコードに使用するようにするとよい。
【００６１】
図１は、本発明のゴム補強用繊維コードを使用した乗用車用空気入りラジアルタイヤを、タイヤ中央の赤道から右半分の半断面図でを示したものである。
【００６２】
空気入りラジアルタイヤは、トレッド１の左右両側に、それぞれサイドウォール部２，２及びビード部３，３を連接するように構成されている。タイヤの内側にはカーカス層４が設けられ、その両端部をビードコア５，５の周りに内側から外側へ折り返すようにしている。カーカス層４の外周にはスチールコードからなる２層のベルト層６が層間でコードを交差するように配置され、その外周側にベルト補強層７が設けられている。
【００６３】
ここで、カーカス層４は２枚以上であってもよく、またベルト層６も３枚であってもよく、さらにベルト層６のコードとしスチールコードだけでなくアラミド繊維のような高弾性率の繊維コードを用いてもよい。
【００６４】
ベルト補強層７は、ベルト層６の全幅を覆うフルカバー層７ａと、左右のエッジ部だけを覆うエッジカバー層７ｂとから構成されている。フルカバー層７ａとエッジカバー層７ｂのうちの何れか一方だけを設けた構成であってもよい。また、フルカバー層７が２層以上から構成されていてもよい。
【００６５】
また、ベルト補強層は、ベルト層の外周側だけに設けるとは限らず、ベルト層の層間や、またベルト層の内周側、つまり、ベルト層とカーカス層との間に配置するようにすることも出来る。いずれのベルト補強層も、補強コードを１本又は複数本引き揃えてゴム引きしたテープ状にし、このテープをタイヤ周方向に対して０〜１０°の角度で螺旋状に連続的に巻き付けて形成されている。
【００６６】
本発明の乗用車用空気入りラジアルタイヤは、上述したゴム補強用繊維コードを、ベルト補強層の補強コードとして使用するか、及び／又はカーカス層の補強コードとして使用する。絹フィブロイン繊維で構成したゴム補強用繊維コードをベルト補強層に使用した空気入りラジアルタイヤの場合は、高速耐久性については従来のナイロン繊維コードをベルト補強層に使用した空気入りラジアルタイヤと同等の性能を発揮し、かつロードノズについては、従来のナイロン繊維コード使いのものよりも弾性率が高いため一層優れたロードノズ低減効果を発揮することができる。
【００６７】
また、上記絹フィブロイン繊維のゴム補強用繊維コードをカーカス層に使用した空気入りラジアルタイヤでは、カーカス層の剛性アップにより操縦安定性と乗り心地性を向上することができる。
【実施例】
【００６８】
実施例１〜３、比較例１〜２
絹フィブロイン繊維として、家蚕（アミノ酸成分としてアラニンとグリシンの合計重量％が７５．２％、アスパラギン酸とアルギニンの合計重量％が２．６％）から得られた絹糸を用い、コード構造が８４０ｄｔｅｘ／２、上撚り数２０回／１０ｃｍ、下撚り数２０回／１０ｃｍの双撚りコードにした。このコードの強度は４．４ｃＮ／ｄｔｅｘ、弾性率は４５ｃＮ／ｄｔｅｘである。
【００６９】
一方、ＲＦＬ混合液として、 表１に記載のように、 軟水、１０％ＮａＯＨ水溶液、レゾルシン、３７％ホルマリン水溶液、ニポール２５１８ＦＳ（日本ゼオン (株) 製、ビニルピリジン・スチレン・ブタジエンターポリマーゴムラテックスレ、固形分４０％）の各成分から、これらの配合割合をそれぞれＲＦＬ固形分濃度が表１に記載する１０重量％，２０重量％，１５重量％，２５重量％，３５重量％になるように調合した（実施例１〜３、比較例１〜２）。
【００７０】
これらのＲＦＬ固形分濃度を調整した各ＲＦＬ混合液を上記絹フィブロイン繊維撚りコードに塗布し、それぞれ同一条件の温度１００℃、張力０．２５ｃＮ／ｄｔｅｘ、乾燥時間２分の条件で乾燥した後、熱処理温度１８０℃、張力０．４ｃＮ／ｄｔｅｘ、熱処理時間１分３０秒の条件で熱処理することにより、表２に記載するように、ＲＦＬ接着剤の付着量が３．５％，５．５％，４．５％，７．０％，８．８％にした５種類のゴム補強用繊維コードを製造した。
【００７１】
上記のようにして得た５種類のゴム補強用繊維コードについて、前述及び下記の測定方法によりＲＦＬ付着量、初期引張り強度、吸湿後強度保持率、耐熱強度保持率、剥離接着力、耐水接着力をそれぞれ測定したところ、表２に記載する結果が得られた。
【００７２】
表２の結果から、本発明に基づく実施例１〜３の各ゴム補強用繊維コードは、初期強度が４．０ｃＮ／ｄｔｅｘ以上，耐熱強度保持率が８２％以上、吸湿後強度保持率が８８％以上であると共に、剥離接着力、耐水接着力が高水準であり、比較例１〜２のコードに比べて、高負荷を受けるゴム製品用の補強材として優れていることがわかる。
【００７３】
（剥離接着力）
剥離接着力は、表３に示す配合組成からなるタイヤ用カーカスゴムを用いて２プライ剥離サンプルを作成し、プライ間の剥離力を測定した。
【００７４】
２プライサンプルは、厚さ２ｍｍ，幅２５ｍｍ、長さ２５０ｍｍのゴムシート上に、処理コードをゴムシートの長手方向に最密充填となるように引き揃えて並べ、その上に厚さ０．４ｍｍ、幅２５ｍｍ，長さ２５０ｍｍのゴムシートを被せたプライを２つ準備し、ゴムシート厚みが０．４ｍｍ面同士を貼り合わせて２プライ構造のサンプルを作成する。この２プライサンプルを１５０℃で３０分加硫し、剥離サンプルとする。剥離試験は、このプライ間を剥離する力を測定した。
【００７５】
（耐水接着力）
耐水接着力は、上記と同じ２プライ剥離サンプルを作成し、７０℃の温水に１週間浸漬後、取り出し直ちに同様にプライ間を剥離する力を測定した。
【００７６】
【表１】
2006283195.tif 000004
【００７７】
【表２】
2006283195.tif 000005
【００７８】
【表３】
2006283195.tif 000006
【００７９】
実施例４〜８
実施例１において、ＲＦＬ混合液として、ＲＦＬ固形分濃度は２０％で同じにし、Ｆ／Ｒモル比だけを表４に記載のように１．５，２．０，３．０，３．５，４．０に異ならせた５種類を用意して使用した以外は、実施例１と同じ条件で被覆処理して５種類のゴム補強用繊維コードを製造した（実施例４〜８）。
【００８０】
それぞれのゴム補強用繊維コードについて、表２と同じ物性測定を行った結果を表５に示す。
【００８１】
表５から、ＲＦＬ接着剤のＦ／Ｒモル比が２．０未満の場合、吸湿後強度保持率、耐水接着性が低下することが分かる。また、Ｆ／Ｒモル比が３．５を超えると初期強度、耐熱強度保持率、剥離接着力が他の例に比較し低下することが分かる。以上から、Ｆ／Ｒモル比は２．０〜３．５の範囲がより好ましいことが分かる。
【００８２】
【表４】
2006283195.tif 000007
【００８３】
【表５】
2006283195.tif 000008
【００８４】
実施例９〜１３
実施例１において、ＲＦＬ混合液として、ＲＦＬ固形分濃度を２０％、Ｆ／Ｒモル比を２．５の同じにし、ＲＦ／Ｌ固形分重量比だけを表６に記載のように０．１５，０．２，０．２５，０．３５、０．４に異ならせた５種類を用意して使用した以外は、実施例１と同じ条件で被覆処理して５種類のゴム補強用繊維コードを製造した（実施例９〜１３）。
【００８５】
それぞれのゴム補強用繊維コードについて、表２と同じ物性測定を行った結果を表７に示す。
【００８６】
表７から、ＲＦＬ接着剤のＲＦ／Ｌ重量比が０．２未満の場合、吸湿強度保持率、耐熱強度保持率、耐水接着力が低下することが分かる。また、ＲＦ／Ｌ重量比が０．３５を超えると初期強度と剥離接着力が他の例に比較し低下することが分かる。以上からＲＦ／Ｌ固形分重量比は０．２０〜０．３５の範囲がより好ましいことが分かる。
【００８７】
【表６】
2006283195.tif 000009
【００８８】
【表７】
2006283195.tif 000010
【００８９】
実施例１４〜１６
実施例１において、ＲＦＬ混合液にイソシアネート誘導体として、メチルジイソシアネート（ＭＤＩ）のイソシアネート末端をメチルエチルケトオキシムでブロックしたブロックトイソシアネートの４０％水分散液を、それぞれ表８に記載のようにＲＦＬ固形分１００重量部に対して１５重量部、３０重量部、５０重量部になるように配合した３種類のＲＦＬ混合液を使用した以外は、実施例１と同じ条件で被覆処理を行うことにより３種類のゴム補強用繊維コードを製造した。
【００９０】
それぞれのゴム補強用繊維コードについて、表２と同じ物性測定を行った結果を表９に示す。
【００９１】
表９から、接着剤にイソシアネート誘導体を配合したことにより、耐水性接着性が顕著に向上することがわかる。また、配合量としては、ＲＦＬ固形分１００重量部に対して１０〜３０重量部がより好ましいことが分かる。３０重量部超の場合には耐水接着の向上度合いは飽和する一方で、コードが硬くなり初期強度が低下する傾向にある。
【００９２】
【表８】
2006283195.tif 000011
【００９３】
【表９】
2006283195.tif 000012
【００９４】
実施例１７，１８、比較例３
下記に記載する構成からなる３種類のゴム補強用繊維コードＡ，Ｂ，Ｃを用意し、これらコードをそれぞれ打ち込み数６０本／５ｃｍにしたベルト補強層として構成するタイヤサイズ２２５／４５Ｒ１７の乗用車用空気入りラジアルタイヤを３種類製造した。
【００９５】
（１）ゴム補強用繊維コードＡ
実施例１で製造したものと同じゴム補強用繊維コード（実施例１７）。
【００９６】
（２）ゴム補強用繊維コードＢ
絹フィブロイン繊維として、野蚕（サクサン）から得た絹糸（アラニンとグリシンの合計量７２．２％、アスパラギン酸とアルギニンの合計量１３．９％）を使用し、実施例１と同じコード構造８４０ｄｔｅｘ／２、上撚り数２０回／１０ｃｍ、下撚り数２０回／１０ｃｍの双撚りコードを製造した。このコードの強度は４．２ｃＮ／ｄｔｅｘ、弾性率３９ｃＮ／ｄｔｅｘである。この撚り糸に実施例１と同じＲＦＬ混合液を使用し、同じ接着剤処理と乾燥・熱処理条件を施して得られたゴム補強用繊維コード（実施例１８）。
【００９７】
（３）ゴム補強用繊維コードＣ
６６ナイロン繊維で公称繊度が９４０ｄｔｅｘのマルチフィラメントを９４０ｄｔｅｘ／２、上撚り数１９回／１０ｃｍ、下撚り数１９回／１０ｃｍの撚りコードに加工した。このコードの強度は８．７ｃＮ／ｄｔｅｘ、弾性率２２ｃＮ／ｄｔｅｘである。この撚りコードに、表１０に示す組成のＲＦＬ混合液を使用し、１３０℃、張力０．２５ｃＮ／ｄｔｅｘで２分乾燥し、２２０℃、張力０．７５ｃＮ／ｄｔｅｘで１分３０秒熱処理を施したゴム補強用繊維コード（比較例４）。
【００９８】
これら３種類のコードについて、表２と同じようにＲＦＬ付着量、初期強度、弾性率、吸湿後強度保持率、耐熱強度保持率、剥離接着力、耐水接着力を測定した結果をを表１１に示す。
【００９９】
また、上記３種類の空気入りラジアルタイヤについて、下記の測定方法により高速耐久性とロードノイズをそれぞれ測定した結果も同じ表１１に記載した。
【０１００】
表１１の結果から、本発明にかかる実施例１７，１８のタイヤは、比較例３のタイヤに比べて高速耐久性が同等以上である上に、ロードノイズの低減効果が優れていることがわる。また、実施例１７と実施例１８の比較から、アスパラギン酸とアルギニンの合計量が少ない家蚕の方が、よりタイヤ性能として優れた特性を与えることが分かる。
【０１０１】
（高速耐久性）
試験タイヤをリムサイズ７．５ＪＪ−１７のリムに空気圧２２０ｋＰａにしてリム組みし、直径１７０７ｍｍのドラム試験機によりＪＡＴＭＡ規定最大荷重の８８％を負荷し、速度８１ｋｍ／ｈで２時間連続走行し、冷却後に速度１２１ｋｍ／ｈで走行を開始し、３０分後毎に８ｋｍ／ｈづつステップアップし、故障するまでの走行距離を測定した。
【０１０２】
評価は、比較例３のタイヤの測定値を１００とする指数で示した。指数値が大きいほど高速耐久性が優れている。
【０１０３】
（ロードノイズ）
運転席の窓に集音マイクを設置した実車に試験タイヤを装着し、速度５０ｋｍ／ｈで粗面の路面を走行するときロードノイズを集音マイクで集めた周波数を分析し、３１５Ｈｚの騒音レベルを比較した。評価は比較例３のタイヤの測定値に対する差（ｄＢ）で示した。マイナス（−）で表示された数値が大きいほど、ロードノイズ低減効果が優れていることを意味する。
【０１０４】
【表１０】
2006283195.tif 000013
【０１０５】
【表１１】
2006283195.tif 000014
【０１０６】
実施例１９，２０、比較例４
下記に記載する構成からなる３種類のゴム補強用繊維コードＤ，Ｅ，Ｆを用意し、これらコードをそれぞれ打ち込み数４５本／５ｃｍのカーカス層とし、このカーカス層を２プライ有するタイヤサイズ２２５／４５Ｒ１７の乗用車用空気入りラジアルタイヤを３種類製造した。
【０１０７】
（１）ゴム補強用繊維コードＤ
絹フィブロイン繊維として、家蚕から得た絹糸（アラニンとグリシンの合計量７５．２％、アスパラギン酸とアルギニンの合計量２．６％）を使用し、１６９０ｄｔｅｘ／２、上撚り数４０回／１０ｃｍ、下撚り数４０回／１０ｃｍの撚りコードに加工した。このコードの強度は４．０ｃＮ／ｄｔｅｘ、弾性率３８ｃＮ／ｄｔｅｘである。この撚りコードに実施例１と同じＲＦＬ混合液を使用し、同じ接着剤処理を施してゴム補強用繊維コード（実施例１９）。
【０１０８】
（２）ゴム補強用繊維コードＥ
絹フィブロイン繊維として、野蚕（サクサン）から得た絹糸（アラニンとグリシンの合計量７２．２％、アスパラギン酸とアルギニンの合計量１３．９％）を使用し、１６９０ｄｔｅｘ／２、上撚り数４０回／１０ｃｍ、下撚り数４０回／１０ｃｍの撚りコードに加工した。このコードの強度は３．９ｃＮ／ｄｔｅｘ、弾性率３５ｃＮ／ｄｔｅｘである。この撚り糸に実施例１と同じＲＦＬ混合液を使用し、同じ接着剤処理を施して得られたゴム補強用繊維コード（実施例２０）。
【０１０９】
（３）ゴム補強用繊維コードＦ
ポリエステル繊維で公称繊度が１１００ｄｔｅｘのマルチフィラメントから１１００ｄｔｅｘ／２、上撚り数５０回／１０ｃｍ，下撚り数５０回／１０ｃｍの撚り糸に加工した。このコードの強度は６．８ｃＮ／ｄｔｅｘ、弾性率２９ｃＮ／ｄｔｅｘである。この撚り糸に表１２に示す組成のＲＦＬ混合液を使用し、１３０℃、張力０．１０ｃＮ／ｄｔｅｘで２分乾燥し、２４０℃、張力０．２５ｃＮ／ｄｔｅｘで１分３０秒熱処理を施したゴム補強用繊維コード（比較例４）。
【０１１０】
これら３種類のコードについて、表２と同じようにＲＦＬ付着量、初期強度、弾性率、吸湿後強度保持率、耐熱強度保持率、剥離接着力、耐水接着力について測定した結果を表１３に示す。
【０１１１】
また、上記３種類の空気入りラジアルタイヤについて、下記の測定方法により操縦安定性と乗り心地をそれぞれ測定した結果についても、表１３に記載した。
【０１１２】
表１３の結果から、本発明にかかる実施例１９，２０のタイヤは、比較例４のタイヤに比べて操縦安定性および乗り心地とも略同等以上であることがわる。
【０１１３】
（操縦安定性）
５人のプロテストドライバーによるフィーリング試験で５点法により採点し、５人の平均値で評価した。比較例４のタイヤを３点として比較した。
【０１１４】
（乗り心地）
操縦安定性と同じフィーリング試験で評価した。比較例４のタイヤを３点として比較した。
【０１１５】
【表１２】
2006283195.tif 000015
【０１１６】
【表１３】
2006283195.tif 000016
【図面の簡単な説明】
【０１１７】
【図１】本発明のゴム補強用繊維コードを使用した乗用車用空気入りラジアルタイヤを例示する半断面図である。
【符号の説明】
【０１１８】
１  トレッド
２  サイドウォール部
３  ビード部
４  カーカス層
５  ビードコア
６  ベルト層
７  ベルト補強層
【図１】
2006283195.tif 000017